【事件の表示】
　特願２００８−１１１４８９「ＨＮＰ組成物から生成された２以上のコア層を具備するゴルフボール」拒絶査定不服審判事件〔平成２０年１１月　６日出願公開、特開２００８−２６４５５４〕について、次のとおり審決する。
【結　論】
　本件審判の請求は、成り立たない。
【理　由】
１　手続の経緯 
　本願は、平成２０年４月２２日の出願（パリ条約による優先権主張　２００７年４月２３日　米国）であって、平成２３年７月２９日付けで手続補正がなされ、同年８月３１日付けで拒絶査定され、これに対して、平成２４年１月６日付けで拒絶査定不服の審判が請求がなされ、その請求と同時に手続補正がなされ、当審において、平成２４年１０月３１日付けで拒絶の理由（以下「当審拒絶理由」という。）の通知がなされ、平成２５年５月７日付けで意見書の提出がなされたものである。
　
２　本願発明の認定
　本願の請求項１ないし４に係る発明は、平成２４年１月６日付けの手続補正により補正された特許請求の範囲の請求項１ないし４にそれぞれ記載された事項によって特定されるものであるところ、請求項１に係る発明（以下「本願発明」という。）は、平成２４年１月６日付けの手続補正により補正された特許請求の範囲及び明細書の記載からみて、次のとおりのものであると認める。
 　 
 「（ａ）第１のポリマー組成物から生成された内側コア層であって、当該第１のポリマー組成物は、そのショアＤ硬度が５５以下であり、かつ、エチレン／アクリル（またはメタクリル）酸／アルキルアクリレート（またはアルキルメタクリレート）コポリマーであって酸基の少なくとも８０％が中和されているポリマーを有するものと、
（ｂ）第２のポリマー組成物から生成された外側コア層であって、当該第２のポリマー組成物は、そのショアＤ硬度が４５以上であり、かつ、エチレン／アクリル（またはメタクリル）酸コポリマーであって酸基の少なくとも８０％が中和されているポリマーを有するものと、
（ｃ）ジエンゴム組成物から生成され、中間コア層を上記内側コア層および外側コア層の間に配された中間コア層と、
（ｄ）カバーとを有し、
上記第１のポリマー組成物のショアＤ硬度は、上記第２のポリマー組成物のショアＤ硬度より小さいゴルフボール。」 
　
３　引用刊行物及び引用発明 
　当審拒絶理由で引用した、本願の優先日前に頒布された刊行物である特表２００２−５０７４６４号公報（以下「引用例」という。）には、次の事項が図とともに記載されている（下線は審決で付した。以下同じ。）。
（１）「【請求項１】
 ゴルフボールであって、以下：
  
中心構成要素、および該中心構成要素の周囲に配置されたコア層を有する中実２重コアを備え、
  
ここで、該中心構成要素は、約０．５００インチから約１．２５０インチの直径を有し、かつ熱可塑性材料を含み、そして該コア層は、熱硬化性材料を含み；そして
  
該２重コアが、７９と９９との間のＲｉｅｈｌｅ圧縮を有する、
ゴルフボール。
　【請求項２】　
請求項１に記載のゴルフボールであって、さらに以下：
  
前記２重コアの周囲に配置されたカバー層を備え、
  
ここで、該カバー層が、（ｉ）６５またはそれを超えるショアーＤ硬度を有する内側カバー層、および６５またはそれ未満のショアーＤ硬度を有する外側カバー層（該内側カバー層は、該外側カバー層よりも硬い）
を含む
ゴルフボール
　【請求項３】  請求項１に記載のゴルフボールであって、ここで、前記熱硬化性材料は、以下：（ｉ）ジエン含有ポリマー、（ｉｉ）橋かけメタロセン触媒作用を受けたポリオレフィン、（ｉｉｉ）ポリウレタン、（ｉｖ）シリコーン、（ｖ）ポリアミド、（ｖｉ）ポリウレア、および（ｖｉｉ）それらの組合せ、からなる群から選択される材料を含み、そして前記熱可塑性材料は、以下：
（ｉ）アイオノマー
ゴルフボール。」
（２）「【００２５】
  （
内側カバー層
  内側カバー層は外側カバー層よりも硬く、一般に、１．６８インチのボールについては、０．０１インチから０．１０インチの範囲の、好ましくは、０．０３インチから０．０７インチの範囲の厚さを有し、１．７２インチ（またはそれを超える）ボールについては、０．０５インチから０．１０インチの範囲の厚さを有する。コアと内側カバー層とが共に、０．７８０またはそれを超える、またより好ましくは、０．７９０またはそれを超える反発係数と、１．６８インチのボールについては１．４８インチから１．６６インチの範囲の、１．７２インチ（またはそれを超える）ボールについては１．５０インチから１．７０インチの範囲の直径とを有する内側ボールを形成する。内側カバー層は、６０またはそれを超えるショアーＤ硬度を有する。本発明のゴルフボールが、６５またはそれを超えるショアーＤ硬度を備える内側層を有する場合は、これは特に有利である。内側カバー層の上述の特性は、１００またはそれより低いＰＧＡ圧縮を有する内側ボールを提供する。内側ボールが９０またはそれより低いＰＧＡ圧縮を有する時は、優れたプレイ可能性を結果として生じることが、解る。
　　　【００２６】
  内側層組成物は、Ｅ．Ｉ．ＤｕＰｏｎｔ  ｄｅ  Ｎｅｍｏｕｒｓ  ＆  Ｃｏｍｐａｎｙにより商標「Ｓｕｒｌｙｎ（登録商標）」の元で開発されたもの、また、Ｅｘｘｏｎ  Ｃｏｒｐｏｒａｔｉｏｎにより商標「Ｅｓｃｏｒ（登録商標）」または商品名「Ｉｏｔｅｋ」の元で開発されたもの、またはそれらのブレンドのような、高酸性アイオノマーを含む。本明細書中において内側層として使用され得る組成物の具体例は、１９９１年１０月１５日に出願された米国特許出願第０７／７７６，８０３号の継続出願である、米国特許出願第０８／１７４，７６５号の継続出願と、第０７／９８１，７５１号の継続出願である出願第０８／４９３，０８９号に詳細に明示されるが、第０７／９８１，７５１号は今度は、１９９２年６月１９日に出願された出願第０７／９０１，６６０号の継続出願であり、これら全ては、本明細書中に参考として援用されている。もちろん、内側層の高酸性アイオノマー組成物は、上記各出願に明示された組成には、いかなる態様ででも限定されない。
　　　【００２７】
  
内側層組成物を構成する際に使用するのに好適となり得る高酸性アイオノマーはイオン性コポリマーであり、
アイオノマー樹脂はエチレンおよびアクリル酸またはメタクリル酸いずれかのコポリマーである
コポリマーのカルボン酸基は、金属イオンにより、部分的に中和される（すなわち、およそ１０％から１００％
　　　【００５０】
　更に、マンガン、リチウム、カリウム、カルシウム、およびニッケルのカチオンのようないくつかの異なる種類の金属カチオンにより、多様な程度まで中和される、多数の新規なアクリル酸系高酸性アイオノマー樹脂の開発の結果として、いくつかの新規なアイオノマーまたはアイオノマーブレンドが、多層ゴルフボールの
内側カバー層
内側カバー層
　　　【００５１】
　より好ましいことに、２種またはそれを超える、先に示された高酸性アイオノマーの、特に、ナトリウムおよび亜鉛の高酸性アイオノマーのブレンドが処理されて、多層ゴルフボールのカバー（すなわち、本明細書中における
内側カバー層
　　　【００５２】
　本発明の実施態様のうちのいくつかの内側層組成物を構成する際の用途に好適となり得る低酸性アイオノマーは、約２個から８個の炭素原子を有するオレフィンと約３個から８個の炭素原子を有する不飽和モノカルボン酸との反応生成物の、ナトリウム、亜鉛、マグネシウムなどの、金属塩であるイオン性コポリマーである。アイオノマー樹脂は、エチレンおよびアクリル酸またはメタクリル酸いずれかのコポリマーであるのが好ましい。ある状況では、アクリレートエステルのような追加のコモノマー（すなわち、イソブチルアクリレート、ｎ−ブチルアクリレートなど）も、より柔軟なターポリマーを生成するために含まれ得る。コポリマーのカルボン酸基は、金属イオンにより部分的に中和される（すなわち、およそ１０％から１００％、好ましくは，３０％から７０％）。本発明の
内側層カバー
……
　　　【００５９】
（外側カバー層）
　以下に記載される
２重コア構成要素とその上に形成される硬質内側カバー層
（３）「【００９２】
  本発明のゴルフボールにおいて、特にそれらの２重コアにおいて利用される熱可塑性材料は、おおよそいかなる熱可塑性材料であってもよい。本発明のゴルフボールへの組み入れのための典型的な熱可塑性材料の具体例としては、アイオノマー、ポリウレタン熱可塑性エラストマー、およびそれらの組み合わせが挙げられるが、これらに限定されない。ポリスルホン、フルオロポリマー、ポリアミド−イミド、ポリアリレート（ｐｏｌｙａｒｙｌａｔｅ）、ポリアリールエーテルケトン、ポリアリールスルホン／ポリエーテルスルホン、ポリベンズイミダゾール、ポリエーテル−イミド、ポリイミド、液晶ポリマー、ポリフェニレンスルフィド、ならびに、フルオロポリマー、ポリベンズイミダゾール、および超高分子量ポリエチレンを含む、特に高性能の樹脂などの、他の熱可塑性材料の広い配列が利用され得ることも思量される。
　　　【００９３】
  好適な熱可塑材料の追加の具体例としては、メタロセン、ポリ塩化ビニル、アクリロニトリル−ブタジエン−スチレン、アクリル、スチレン−アクリロニトリル、スチレンマレイン酸無水物、ポリアミド（ナイロン）、ポリカーボネート、ポリブチレンテレフタレート、ポリエチレンテレフタレート、ポリフェニレンエーテル／ポリフェニレンオキサイド、補強ポリプロピレン、およびハイインパクトポリスチレンが挙げられる。
　　　【００９４】
  好ましくは、熱可塑性材料は、少なくとも約３００゜Ｆの融点のような、比較的高融点を有する。これら好ましい熱可塑性材料の、市場で入手可能な、いくつかの具体例としては、Ｃａｐｒｏｎ（ナイロンとアイオノマーのブレンド）、Ｌｅｘａｎポリカーボネート、
Ｐｅｂａｘ
　　　【００９５】
  本発明のゴルフボールのコアにおける先に記載された構成要素のいずれかまたは全てが、かかる態様で形成され得るか、または、好適な充填剤が追加され得て、それらの結果として生じる密度が減少または増大される。たとえば、２重コアにおけるこれら構成要素のいずれもが、重量が軽くなるように形成、または別な態様で生成される。たとえば、構成要素は、別々にまたはインサイチュで発泡加工され得る。これに関連して、発泡加工された軽量充填剤が添加され得る。対比してみると、これら構成要素のいずれもが、それらの質量または重量を増大させるために、多様な高密度充填剤、もしくは、比較的高密度のファイバーまたは微粒子剤のような他の増量成分と混合され得るか、そうでなければそれらを受容し得る。
　　　【００９６】
  以下の市場で入手可能な熱可塑性樹脂は、本発明のゴルフボールにおいて採用される、すでに注目した２重コアにおける用途に特に好適である。すなわち、Ｃａｐｒｏｎ  ８３５１（Ａｌｌｉｅｄ  Ｓｉｇｎａｌ  Ｐｌａｓｔｉｃｓから入手可能）、Ｌｅｘａｎ  ＭＬ５７７６（Ｇｅｎｅｒａｌ  Ｅｌｅｃｔｒｉｃから）、
Ｐｅｂａｘ  ３５３３（Ｅｌｆ  Ａｔｏｃｈｅｍからのポリエーテルブロックアミド）
Ｈｙｔｒｅｌ  Ｇ４０７４（ＤｕＰｏｎｔから）
　　　【００９７】…（略）…
　　　【００９９】
【表１５】
　　　【０１００】
【表１６】
…（略）…
     【０１０２】
  （ゴルフボール作成方法）
  本発明に従ってゴルフボールを調製するのに好ましい実施態様において、硬質の内側カバー層をコア（中実コアが好ましく、２重コアが最も好ましい）の周囲に（射出成形または圧縮成形により）成形する。比較的より軟質の外側層を、内側カバー層の上に成形する。
      【０１０３】
  本発明の２重コアは、圧縮成形技術により形成するのが、好ましい。しかしながら、液体射出成形技術またはトランスファー成形技術を利用し得ることが、十分に考えられる。
      【０１０４】
  具体例を挙げる目的で、図４に描かれるゴルフボール４５を作成する好ましい方法は、以下のとおりである。特に、熱硬化材料、すなわち、コア層４２を、以下のような熱可塑性材料を含む
内側コア
      【０１０５】
  本発明に従った４個のゴルフボールが形成され、その各々は、
内側コア
高融点熱可塑性材料
　
　　　【０１０６】
【表１７】
  一般に、コア、または好ましくは２重コア構成要素の上に成形される内側カバー層は、厚さが約０．０１インチから約０．１０インチであり、好ましくは約０．０３インチから０．０７インチ厚さである。コアおよび内側カバー層を含む内側ボールは、１．２５インチから１．６０インチの範囲の直径を有するのが好ましい。外側カバー層は、厚さが約０．０１インチから約０．１０インチである。共に、コア、内側カバー層、および外側カバー層が組み合わさって、１．６８０インチまたはそれを超える、米国ゴルフ協会の規則で認可される最小直径を有し、１．６２オンスきりの重みのボールを形成する。
　　　【０１０７】
  最も好ましくは、本発明に従った、結果として生じるゴルフボールは、以下の寸法を有する。」
　
（４）上記（１）の「請求項１に記載の
ゴルフボール
　前記２重コアの周囲に配置されたカバー層を備え、　
  ここで、該カバー層が、（ｉ）６５またはそれを超えるショアーＤ硬度を有する内側カバー層、および６５またはそれ未満のショアーＤ硬度を有する外側カバー層（該内側カバー層は、該外側カバー層よりも硬い）」（【請求項２】参照）及び上記（２）の 「（外側カバー層）
  以下に記載される
２重コア構成要素とその上に形成される硬質内側カバー層
　
（５）上記（１）ないし（４）から、引用例には、次の発明（以下「引用発明」という。）が記載されていると認められる。 
　
  「ゴルフボールであって、以下：　
　中心構成要素、および該中心構成要素の周囲に配置されたコア層を有する中実２重コアを備え、　
　ここで、該中心構成要素は、約０．５００インチから約１．２５０インチの直径を有し、かつ熱可塑性材料を含み、そして該コア層は、熱硬化性材料を含み；そして　
　該２重コアが、７９と９９との間のＲｉｅｈｌｅ圧縮を有する、　
ゴルフボールであって、さらに以下：　
　前記２重コアの周囲に配置されたカバー層を備え、　
　ここで、該カバー層が、６５またはそれを超えるショアーＤ硬度を有する内側カバー層、および６５またはそれ未満のショアーＤ硬度を有する外側カバー層（該内側カバー層は、該外側カバー層よりも硬い）を含み、
　前記２重コア構成要素と該２重コア構成要素の上に形成される内側カバー層と該内側カバー層の上に形成される外側カバー層を備えたゴルフボールであり、
　内側層カバー組成物を構成する際に使用するのに好適となり得る高酸性アイオノマーはイオン性コポリマーであって、アイオノマー樹脂はエチレンおよびアクリル酸またはメタクリル酸いずれかのコポリマーであり、コポリマーのカルボン酸基は、金属イオンにより、部分的に中和され（すなわち、およそ１０％から１００％）、
　前記２重コアの内側コアは、以下の（ｉ）又は（ii）から構成される、ゴルフボール。
（ｉ）前記内側コアはショアーＤ（表面）３６であって、Ｐｅｂａｘ  ３５３３（Ｅｌｆ  Ａｔｏｃｈｅｍからのポリエーテルブロックアミド）を有し、前記外側コアはシス−１，４−ポリブタジエン１００部、酸化亜鉛２８部、ステアリン酸亜鉛１６部、ジアクリル酸亜鉛２４部、２３１×Ｌ０．９部（合計部数１６８．９部）からなり、
（ii）前記内側コアはショアーＤ（表面）４７であって、Ｈｙｔｒｅｌ  Ｇ４０７４（ＤｕＰｏｎｔからの熱可塑性エラストマー）を有し、前記外側コアはシス−１，４−ポリブタジエン１００部、酸化亜鉛２１部、ステアリン酸亜鉛１６部、ジアクリル酸亜鉛２４部、２３１×Ｌ０．９部（合計部数１６１．９部）からなる。」
　
４　対比
　本願発明と引用発明とを対比する。
（１）上記３（１）【請求項１】、上記３（３）の【０１０４】、【０１０５】及び図４に照らせば、引用発明の「中心構成要素」と「内側コア」とは同義であるといえ、上記３（１）【請求項１】、上記３（３）の【０１０６】【表１７】に照らせば、引用発明の「中心構成要素の周囲に配置されたコア層」と「外側コア」とは同義であるといえる。
（２）上記３（２）の【００５０】ないし【００５２】に照らせば、引用発明の「内側カバー層」と「内側層カバー」とは同義であるといえる。
（３）引用発明の「ショアーＤ硬度，ショアーＤ（表面）」及び「ゴルフボール」は、それぞれ、本願発明の「ショアＤ硬度」及び「ゴルフボール」に相当する。
（４）引用発明の「ゴルフボール」は、中心構成要素、および該中心構成要素の周囲に配置されたコア層を有する中実２重コアを備え、前記２重コア構成要素と該２重コア構成要素の上に形成される内側カバー層と該内側カバー層の上に形成される外側カバー層を備えたものであり、ゴルフボール各層の位置関係の点で、引用発明の「中心構成要素，内側コア」、「該中心構成要素の周囲に配置されたコア層，外側コア」、「内側カバー層，内側層カバー」及び「外側カバー層」は、それぞれ、本願発明の「内側コア層」、「中間コア層」、「外側コア層」及び「カバー」に相当するといえ、引用発明の「中間コア層（該中心構成要素の周囲に配置されたコア層，外側コア）」と本願発明の「中間コア層」とは「上記内側コア層および外側コア層の間に配された」との点で一致する。
（５）引用発明の「中間コア層（該中心構成要素の周囲に配置されたコア層）」は、（ｉ）「シス−１，４−ポリブタジエン１００部、酸化亜鉛２８部、ステアリン酸亜鉛１６部、ジアクリル酸亜鉛２４部、２３１×Ｌ０．９部（合計部数１６８．９部）」又は（ii）「シス−１，４−ポリブタジエン１００部、酸化亜鉛２１部、ステアリン酸亜鉛１６部、ジアクリル酸亜鉛２４部、２３１×Ｌ０．９部（合計部数１６１．９部）」からなるものであり、前記「シス−１，４−ポリブタジエン」を「ジエンゴム」と称することは当業者に自明であるから、前記（ｉ）「シス−１，４−ポリブタジエン１００部、酸化亜鉛２８部、ステアリン酸亜鉛１６部、ジアクリル酸亜鉛２４部、２３１×Ｌ０．９部（合計部数１６８．９部）」又は（ii）「シス−１，４−ポリブタジエン１００部、酸化亜鉛２１部、ステアリン酸亜鉛１６部、ジアクリル酸亜鉛２４部、２３１×Ｌ０．９部（合計部数１６１．９部）」は「ジエンゴム組成物」といえる。したがって、引用発明の「中間コア層」と本願発明の「中間コア層」とは「『ジエンゴム組成物から生成され』た、『上記内側コア層および外側コア層の間に配された』」ものであるから、両者は「『ジエンゴム組成物から生成され』、『上記内側コア層および外側コア層の間に配された』」との点で一致する。
（６）引用発明の「内側コア層（中心構成要素，内側コア）」は「（ｉ）ショアーＤ（表面）３６であって、Ｐｅｂａｘ  ３５３３（Ｅｌｆ  Ａｔｏｃｈｅｍからのポリエーテルブロックアミド）」を有し又は（ii）「ショアーＤ（表面）４７であって、Ｈｙｔｒｅｌ  Ｇ４０７４（ＤｕＰｏｎｔからの熱可塑性エラストマー）」を有するものであり、前記「（ｉ）Ｐｅｂａｘ  ３５３３（Ｅｌｆ  Ａｔｏｃｈｅｍからのポリエーテルブロックアミド）」及び「（ii）Ｈｙｔｒｅｌ  Ｇ４０７４（ＤｕＰｏｎｔからの熱可塑性エラストマー）」と本願発明の「エチレン／アクリル（またはメタクリル）酸／アルキルアクリレート（またはアルキルメタクリレート）コポリマーであって酸基の少なくとも８０％が中和されているポリマー」とは、熱可塑性ポリマーである点で一致することは、当業者に自明である。したがって、引用発明の「（ｉ）「Ｐｅｂａｘ  ３５３３（Ｅｌｆ  Ａｔｏｃｈｅｍからのポリエーテルブロックアミド）を有し」又は（ii）「Ｈｙｔｒｅｌ  Ｇ４０７４（ＤｕＰｏｎｔからの熱可塑性エラストマー）を有する」ものを「第１のポリマー組成物」と称すると、引用発明の「内側コア層」は、「第１のポリマー組成物から生成された」ものといえ、本願発明の「内側コア層」と「第１のポリマー組成物から生成された内側コア層であって、当該第１のポリマー組成物は、そのショアＤ硬度が５５以下であり、かつ、熱可塑性ポリマーを有するもの」である点で一致する。
（７）引用発明の「外側コア層（内側カバー層）」は、６５またはそれを超えるショアーＤ硬度を有し、外側コア層（内側層カバー）組成物を構成する際に使用するのに好適となり得る高酸性アイオノマーはイオン性コポリマーであって、アイオノマー樹脂はエチレンおよびアクリル酸またはメタクリル酸いずれかのコポリマーであり、コポリマーのカルボン酸基は、金属イオンにより、部分的に中和され（すなわち、およそ１０％から１００％）たものであるから、「エチレン／アクリル（またはメタクリル）酸／アルキルアクリレート（またはアルキルメタクリレート）コポリマーであって酸基のおよそ１０％から１００％が中和されているアイオノマー樹脂を有するもの」といえる。
　したがって、引用発明の「外側コア層」を構成する「『エチレンおよびアクリル酸またはメタクリル酸いずれかのコポリマーであり、コポリマーのカルボン酸基は、金属イオンにより、部分的に中和され（すなわち、およそ１０％から１００％）』た『アイオノマー樹脂』」と本願発明の「外側コア層」を構成する「エチレン／アクリル（またはメタクリル）酸コポリマーであって酸基の少なくとも８０％が中和されているポリマー」とは「エチレン／アクリル（またはメタクリル）酸コポリマーであって酸基の少なくとも８０％が中和されているポリマー」である点で重複する。
　また、引用発明の「外側コア層」を構成する「『外側コア層（内側層カバー）組成物を構成する際に使用するのに好適となり得る高酸性アイオノマー』であって、『エチレンおよびアクリル酸またはメタクリル酸いずれかのコポリマーであり、コポリマーのカルボン酸基は、金属イオンにより、部分的に中和され（すなわち、およそ１０％から１００％）』た『アイオノマー樹脂』」を「第２のポリマー組成物」と称すると、引用発明の「外側コア層」は「第２のポリマー組成物から生成された」ものといえ、本願発明の「外側コア層」とは、「第２のポリマー組成物から生成され、当該第２のポリマー組成物は、そのショアＤ硬度が４５以上であり、かつ、エチレン／アクリル（またはメタクリル）酸コポリマーであって酸基の少なくとも８０％が中和されているポリマーを有するもの」である点で一致する。
（８）上記（６）から、引用発明の「内側コア層」は「ショアＤ硬度３６又は４７』であって、『第１のポリマー組成物から生成された』」ものといえるから、「第１のポリマー組成物のショアＤ硬度は３６又は４７」といえ、また上記（７）から、引用発明の「外側コア層」は「『６５またはそれを超えるショアーＤ硬度』を有し、『第２のポリマー組成物から生成された』」ものといえるから、「第２のポリマー組成物のショアＤ硬度は６５またはそれを超える」といえるので、引用発明は、「第１のポリマー組成物のショアＤ硬度は、第２のポリマー組成物のショアＤ硬度より小さいゴルフボール」といえ、本願発明とは、第１のポリマー組成物のショアＤ硬度が、上記第２のポリマー組成物のショアＤ硬度より小さいゴルフボールである点で一致する。
（９）引用発明の「ゴルフボール」は６５またはそれ未満のショアーＤ硬度を有する外側カバー層（該内側カバー層は、該外側カバー層よりも硬い）を含むものであるから、引用発明の「ゴルフボール」と本願発明の「ゴルフボール」とはカバーを有する点で一致する。　
　
（１０）上記（１）ないし（９）からみて、本願発明と引用発明とは、
「（ａ）第１のポリマー組成物から生成された内側コア層であって、当該第１のポリマー組成物は、そのショアＤ硬度が５５以下であり、かつ、熱可塑性ポリマーを有するものと、
（ｂ）第２のポリマー組成物から生成された外側コア層であって、当該第２のポリマー組成物は、そのショアＤ硬度が４５以上であり、かつ、エチレン／アクリル（またはメタクリル）酸コポリマーであって酸基の酸基の少なくとも８０％が中和されているポリマーを有するものと、
（ｃ）ジエンゴム組成物から生成され、中間コア層を上記内側コア層および外側コア層の間に配された中間コア層と、
（ｄ）カバーとを有する、
上記第１のポリマー組成物のショアＤ硬度は、上記第２のポリマー組成物のショアＤ硬度より小さいゴルフボール」
である点で一致し、以下の点で相違する。
　
相違点：
　本願発明は、第１のポリマー組成物が有する熱可塑性ポリマーが、「エチレン／アクリル（またはメタクリル）酸／アルキルアクリレート（またはアルキルメタクリレート）コポリマーであって酸基の少なくとも８０％が中和されている」のに対して、引用発明は、（ｉ）Ｐｅｂａｘ  ３５３３（Ｅｌｆ  Ａｔｏｃｈｅｍからのポリエーテルブロックアミド）又は（ii）Ｈｙｔｒｅｌ  Ｇ４０７４（ＤｕＰｏｎｔからの熱可塑性エラストマー）である点。
　
５　判断  
　上記相違点について検討する。
（１）引用例には、「ゴルフボールであって、以下：中心構成要素、および該中心構成要素の周囲に配置されたコア層を有する中実２重コアを備え、ここで、該
中心構成要素は
熱可塑性材料を含み
アイオノマー
（２）剛性化のために高度に中和されても加工性が損なわれないエチレン／アクリル（またはメタクリル）酸／アルキルアクリレート（またはアルキルメタクリレート）コポリマーであって酸基の少なくとも８０％が中和され、その材料硬度が約２０および約８０ショアＤの間であるＨＮＰポリマーをゴルフボールの
コア
（３）エチレン／アクリル（またはメタクリル）酸／アルキルアクリレート（またはアルキルメタクリレート）コポリマーであって酸基の少なくとも８０％が中和されたＨＮＰポリマーがアイオノマーの１種であることが当業者に自明である。
（４）引用発明において、上記（１）に照らし、「「内側コア層」の「ショアーＤ（表面）が３６」である「（ｉ）Ｐｅｂａｘ  ３５３３（Ｅｌｆ  Ａｔｏｃｈｅｍからのポリエーテルブロックアミド）」又は「ショアーＤ（表面）が４７」である「（ii）Ｈｙｔｒｅｌ  Ｇ４０７４（ＤｕＰｏｎｔからの熱可塑性エラストマー）」に代えて、上記（１）で
中心構成要素に含まれる熱可塑性材料として
（５）上記（１）ないし（４）から、引用発明において、上記相違点に係る本願発明の構成となすことは、当業者が、引用例に記載された事項及び周知技術に基づいて容易になし得たことである。
（６）効果 
　ア　本願明細書の本願発明に関連する具体的記載は、段落0070-0071に限られるところ、請求人が平成２５年５月７日付け意見書（２頁下から２３〜下から８行）において、本願発明の効果として主張する点（内側コア層と外側コア層とは同じく酸コポリマーから構成されるので、中和度を調整して硬度を適切制御できます。そして、その中間に大きなレジリアンスを実現して反発のエンジンを実現するジエンゴム組成物を有する中間コア層を設けているので、適宜な反発係数を実現できます。また、内側コア層を柔らかくし、外側コア層を硬くすると、強く打てば、内側コア層で大きく変形するのでスピンを小さくでき、弱く打てば、変形が小さく（外側コアが硬いから）スピンを大きくできます。もって、ドライバーではスピンが小さく、飛距離が大きくなり、アイアンではスピンを大きくしてグリーン回りのコントロールが容易になります。また、中和された酸ポリマーを多く用いる分、熱硬化性の架橋ポリマーを多く採用する場合に比較して、熱硬化の時間・温度で硬度を調整する要素が少なくなり、酸ポリマーの中和度等で内側コア層および外側コア層の硬度を設定できます。内側コア層および外側コア層の硬度自体を中和度等の設定により可変して所望のプロフィールを実現できます。さらに、同じ酸コポリマーから形成されても、内側コア層には軟化用モノマーを含み、外側コア層には軟化用モノマーを含みません。さらに、内側コア層および外側コア層の酸コポリマーは少なくとも酸基の８０％が中和されているため、硬度を大きくでき、耐久性を改善できます。）は、本願明細書に記載されておらず、本願明細書の記載に基づくものでないから、採用できない。また仮に請求人が主張する本願発明の効果を参酌しても、当業者が本願発明の構成を採用したことにより予測できた程度のものである。
　イ　上記アから、本願発明の奏する効果は、当業者が、引用発明の奏する効果、周知技術の奏する効果及び引用例に記載された事項から予測できた程度のものである。
　
６　むすび
　以上のとおり、本願発明は、当業者が、引用例に記載された発明、引用例に記載された事項及び周知技術に基づいて容易に発明をすることができたものであるから、特許法第２９条第２項の規定により特許を受けることができない。
　よって、結論のとおり審決する。